"少なくとも1つのペースト状成分Aおよび少なくとも1つのペースト状成分Bを含む重合可能な歯科用材料であって、成分Aが、バルビツール酸誘導体および/またはマロニルスルファミドの群から選択された、少なくとも1つのラジカル重合開始剤cを含み、および成分Bが、アクリル酸エステル基および/またはメタクリル酸エステル基を含む少なくとも1つの有機化合物d、少なくとも1つの金属化合物eおよび少なくとも1つのハロゲン化物化合物および/または擬ハロゲン化物化合物fを含む、上記の重合可能な歯科用材料において、成分Aが反応性ペースト形成剤として、マレイン酸および/またはフマル酸および/またはイタコン酸に由来する少なくとも1つの有機化合物aこれは、マレイン酸および/またはフマル酸および/またはイタコン酸に由来する基の他にはさらなるエチレン性不飽和基を有しない、および/または少なくとも1個のアリル基および/またはメタリル基および場合によりマレイン酸および/またはフマル酸および/またはイタコン酸に由来する単位を含む少なくとも1つの化合物bこれは、前記のエチレン性不飽和基の他にはさらなるエチレン性不飽和基を有しないを含むことを特徴とする、上記の重合可能な歯科用材料。成分Aが反応性ペースト形成剤として、マレイン酸および/またはフマル酸に由来する少なくとも1つの有機化合物aこれは、マレイン酸および/またはフマル酸に由来する基の他にはさらなるエチレン性不飽和基を有しない、および/または少なくとも1個のアリル基および/またはメタリル基および場合によりマレイン酸および/またはフマル酸に由来する単位を含む少なくとも1つの化合物bこれは、前記のエチレン性不飽和基の他にはさらなるエチレン性不飽和基を有しないを含むことを特徴とする、請求項1記載の重合可能な歯科用材料。内容物質aがマレイン酸ジエステル基および/またはフマル酸ジエステル基を有するかまたはマレイン酸ジアミド基および/またはフマル酸ジアミド基を有する少なくとも1つの有機化合物、殊に式Ia、Ib、IIa、IIbおよび殊に式IIcまたはIId式中、Xは、酸素または基-NR6-であり、R1、R2、R3およびR5は、互いに無関係に、アルキル、シクロアルキル、アルキルシクロアルキル、アリール、アルキルアリール、アラルキルまたは一価複素環であり、これらは、場合により1個以上の置換基を有し、R4は、アルキレン、アルキレングリコールエーテル、シクロアルキレン、アルキルシクロアルキレン、アリーレン、アルキルアリーレン、アラルキレンまたは二価複素環であり、これは、場合により1個以上の置換基を有し、Aは、CH2-CH2、CH2-CHCH3またはCH2-CH2-CH2-CH2であり、R6は、水素、アルキル、シクロアルキル、アルキルシクロアルキル、アリール、アルキルアリール、アラルキルまたは一価複素環であり、nは、1~50の整数であり、およびrは、1~100の整数であるで示される有機化合物を含むことを特徴とする、請求項1記載の重合可能な歯科用材料。基R1~R5の1つ以上が、酸官能基を有する置換基、殊にリン酸基、ホスホン酸基、スルホン酸基および/またはカルボン酸基ならびにこれらの無水物を有するか、または基R1~R5の1つ以上が、酸官能基を有する置換基およびヒドロキシル基を置換基として有するか、または内容物質aとして、式Ia、Ib、IIa、IIb、IIcおよび/またはIIdの酸官能化された化合物とヒドロキシ官能化された化合物との混合物が使用されることを特徴とする、請求項3記載の重合可能な歯科用材料。内容物質bがアリルエーテル基および/またはメタリルエーテル基を含みかつ有利にさらに他のエチレン性不飽和基を有しない化合物、殊に式III式中、R7は、場合により1個以上の置換基を有する、m価の基であり、R8は、基-CH2-CR9=CH2であり、R9は、水素またはメチルであり、mは、1~12の整数であり、およびYは、共有結合または二価の基の群から選択されるで示される化合物であることを特徴とする、請求項1から4までのいずれか1項に記載の重合可能な歯科用材料。基R7が、酸官能基を有する置換基、殊にリン酸基、ホスホン酸基、スルホン酸基および/またはカルボン酸基ならびにこれらの無水物を有するか、または基R7が、酸官能基を有する置換基およびヒドロキシル基を置換基として有するか、または内容物質bとして、式IIIの酸官能化された化合物とヒドロキシ官能化された化合物との混合物が使用されることを特徴とする、請求項5記載の重合可能な歯科用材料。内容物質cが式IV、VまたはVI式中、R16およびR17は、互いに無関係に、水素、アルキル、アルケニル、シクロアルキル、アリール、アラルキルおよび一価複素環であり、但し、基R16またはR17の少なくとも1つは、水素であるものとし、およびR14およびR15は、互いに無関係に、水素、アルキル、アルケニル、シクロアルキル、アリール、アラルキルおよび一価複素環であるで示される化合物の群、殊にR14および/またはR16またはR17が互いに無関係に、アルキル、シクロアルキル、アリールまたはアラルキルである、式IVのバルビツール酸誘導体の群から選択されることを特徴とする、請求項1から6までのいずれか1項に記載の重合可能な歯科用材料。内容物質dが式VII式中、R12は、場合により1個以上の置換基を有する、p価の有機基であり、R13は、水素またはメチルであり、およびpは、1~12の整数であるで示される有機化合物であることを特徴とする、請求項1から7までのいずれか1項に記載の重合可能な歯科用材料。内容物質eが、金属塩および/または金属錯体、殊にカルボン酸、特に脂肪族カルボン酸または芳香族カルボン酸、殊にアクリル酸またはメタクリル酸に由来する陰イオンを有する、ランタニドを含む、元素の周期律表の第3主族および第4主族の金属の塩ならびに第1副族ないし第8副族の金属の塩、特に有利に銅、鉄、錫、クロム、マンガン、コバルト、亜鉛、ニッケル、希土類元素およびアルミニウムの塩、またはβ-カルボニル化合物、殊にアセチルアセトネートに由来する配位子を有する、ランタニドを含む、元素の周期律表の第3主族および第4主族ならびに第1副族ないし第8副族の金属の錯体、特に有利に銅、鉄、錫、クロム、マンガン、コバルト、亜鉛、ニッケル、希土類元素およびアルミニウムの錯体の群から選択される金属化合物であり、および内容物質eが殊に有利に銅化合物、殊にアセチルアセトン酸銅、ナフテン酸銅、メタクリル酸銅、アクリル酸銅、酢酸銅、オレイン酸銅、エチルヘキサン酸銅またはシクロヘキシル酪酸銅であることを特徴とする、請求項1から8までのいずれか1項に記載の重合可能な歯科用材料。内容物質fが内容物質d中で25°Cで可溶性の塩、有利に周期律表の第1主族および第2主族の金属の金属陽イオンを有するハロゲン化物または擬ハロゲン化物、アンモニウム陽イオンまたはホスホニウム陽イオンを有するハロゲン化物または擬ハロゲン化物、殊にアミンのヒドロハロゲン化物を含む有機基を有するハロゲン化物または擬ハロゲン化物、殊に有利に陽イオンとして金属陽イオン、殊にリチウム陽イオンもしくはナトリウム陽イオン、またはアンモニウム陽イオンもしくはホスホニウム陽イオンを有する塩化物、臭化物またはヨウ化物、または陽イオンとしてリチウム陽イオンもしくはナトリウム陽イオンまたはアンモニウム陽イオンもしくはホスホニウム陽イオンを有するチオシアネート、イソチオシアネート、シアネートまたはイソシアネート、または第三級アミンのヒドロハロゲン化物であり、および内容物質fが殊に有利にリチウムハロゲン化物、アンモニウムハロゲン化物もしくはホスホニウムハロゲン化物またはこれらのヒドロハロゲン化物から選択されることを特徴とする、請求項1から9までのいずれか1項に記載の重合可能な歯科用材料。成分Aおよび/またはBが付加的に少なくとも1つの充填剤gを含み、この充填剤gが特に、それぞれの成分の全質量に対して、成分Aにおいて0~80質量の量で存在しかつ成分Bにおいて10~90質量の量で存在することを特徴とする、請求項1から10までのいずれか1項に記載の重合可能な歯科用材料。成分Aおよび/またはBが付加的に、特に成分Aおよび/またはBの全質量に対して5質量までの量で存在する少なくとも1つの有機過酸化物hを含み、この場合成分hは、特に有利にカルボン酸ペルオキシエステルおよび/または炭酸ペルオキシエステルおよび/またはペルケタールの群、殊に有利にt-ブチルペルオキシ-3,5,5-トリメチル-ヘキサノエート、t-ブチルペルオキシベンゾエート、t-ブチルペルオキシ-2-エチルヘキシルカーボネートまたはこれらの2つ以上の組合せの群から選択されることを特徴とする、請求項1から11までのいずれか1項に記載の重合可能な歯科用材料。成分Aが-成分aおよび/またはbの少なくとも1つの反応性ペースト形成剤10~85質量および-成分c0.5~20質量を含有し、この場合この百分率の記載は、成分Aの全質量に対するものであり、および成分Bが-成分d20~85質量、-成分e1~100ppmおよび-成分f0.01~1質量を含有し、この場合、百分率の記載は、成分Bの全質量に対するものであることを特徴とする、請求項1から12までのいずれか1項に記載の重合可能な歯科用材料。歯科用材料が成分Aおよび/またはBにおいて、1つ以上の添加剤i、特に緩衝塩、水捕捉剤、金属捕捉剤、金属錯形成剤、さらなるペースト形成剤、界面活性剤、作用物質、光学的走査を可能にする物質、風味剤および/または臭覚剤、診断を可能にする物質、歯質をエッチングする作用を有する物質および/または癒着する作用を有する物質、フッ化物製剤、漂白剤、脱感作剤、接着結合助剤、染料、有色顔料、指示薬、成分c、e、fおよびhとは異なるさらなる開始剤または開始剤成分、安定剤、重合禁止剤、チキソトロピー助剤ならびに抗菌物質またはこれらの2つ以上の組合せを含むことを特徴とする、請求項1から13までのいずれか1項に記載の重合可能な歯科用材料。請求項1から14までのいずれか1項に記載の成分AとBとを1:20~1:1の比で混合し、およびそれによって得られた重合可能な歯科用材料を重合させることによって得られる、硬化された歯科用材料。固定材料、接合材料、充填材料、歯牙の残片の形成材料、インレー、オンレー、被覆冠および人工歯を製造するための歯科技工的材料として、モデル材料、裂溝用シール材料、歯根溝用シール材料、歯科用セメントとして、ならびに暫間の歯冠材料およびブリッジ材料ならびに永続的な歯冠材料およびブリッジ材料としての、殊に歯冠材料およびブリッジ材料を製造するため、または歯科用セメントとして使用するための、請求項1から14までのいずれか1項に記載の重合可能な歯科用材料または重合された歯科用材料の使用。例次に、本発明による調製物中で使用された化合物1a、2a、2b、3a、4aおよび本発明によらない調製物=比較例で使用された化合物1b、2c、2d、2e、3b、4bの構造が表わされている。出発材料の製造1a、2aおよび4aの製造水素化すべき物質100mlをジエチルエーテル約100ml絶対中に溶解し、および350mlの鋼製オートクレーブ中に移す。Pd/C触媒約5gPd10の添加後、水素圧力5バールで60°Cで水素化した。反応の進行の制御のために、前記オートクレーブを水素供給とは別に、さらなる水素が吸収されるかどうかを観察した圧力低下の際にさらに水素化された。24時間後に、さらなる水素は吸収されなかった。Pd/C触媒の濾別後、生成物を蒸発濃縮し、NMR分光分析により試験した。全てのNMRスペクトルを室温でBrukerDRX250スペクトロメーター1H-NMR250MHzで、13C-NMR62MHzで吸収した。ppmでの化学シフトは、それぞれの溶媒シグナル1H-NMR、13C-NMRに対するものである。化合物1b:化合物2c:化合物4b:本発明による開始剤ペーストを製造するために、次の第1表、第3表、第4表、第8表、第10表、第12表、第14表および第15表中に記載された内容物質を均質化し、および三本ロール練り機により分散させた。引続き、この開始剤ペーストを10:1カートリッジ型のMixpacCS050-10-06Sulzer社の小さな室に詰め替え、同様に製造された、第17表による基礎ペーストを大きな室に供給した。前記材料を遠心分離によって脱ガス化し、前記カートリッジを閉鎖し、前記歯科用材料を静的混合機型MixpacMBX3.2-16-SSulzer社上に搬出した。比較のために、第2表、第5表、第6表、第7表、第9表、第11表、第13表および第16表中に記載された内容物質を、同じ方法で本発明によらない開始剤ペーストに加工した。弾性率および曲げ強さをENISO4049に準拠して測定した1回の測定当たり少なくとも8個の試験体。結果は、第18表中に示されている。1内容物質HDK登録商標H2000は、2.5の炭素含量および140m2/gのBET比表面積を有するDIN66131およびDIN66132による、トリメチルシロキシ基で表面変性された熱分解法ケイ酸であり、この熱分解法ケイ酸は、この名称でWacker-ChemieGmbH社、Muenchen在、ドイツ連邦共和国、から入手可能である。2内容物質AerosilDT4は、メタクリル-シラン化された、疎水性二酸化ケイ素であり、この疎水性二酸化ケイ素は、この名称でEvonikDegussaGmbH社、FrankfurtaM.在、ドイツ連邦共和国、から入手可能である。第18表から、技術水準に記載されている、非反応性ペースト形成剤を有するすなわち、アルケニル基なしの公知の歯科用材料と比較して、本発明による反応性ペースト形成剤を有する重合可能な歯科用材料は、重要でより良好な機械的性質を重合後に最終製品において達成することを確認することができる。これは、例えば3点曲げ試験におけるより高い曲げ強さおよび弾性率によって記録される。貯蔵安定性の試験のために、カートリッジにIa、Ib、IIa、IIb、IIc、IId、IIe、IIIa、IIIb、IVaおよびIVbを、60°C、37°Cおよび室温で詰め込んだ。全てのカートリッジの内容物質Ia、Ib、IIa、IIb、IIc、IIIa、IIIb、IVaおよびIVbは、4週間の貯蔵時間後にペースト状になり、かつ静的混合機上への搬出後に予想された時間で硬化した一方で、カートリッジIIdおよびIIeの場合には、材料の早期の硬化を観察することができた。60°Cで詰め込まれたカートリッジの内容物質は、既に3時間後IIdまたは1時間後IIeに硬化し、37°Cで詰め込まれたカートリッジは、24時間後IIdまたは5時間後IIeに硬化し、および室温で詰め込まれたカートリッジは、2日後IIdまたは22時間後IIeに硬化した。内容物質としてのペルエステルを有するVa、Vb、VIa、VIbおよびVIcをカートリッジに、37°Cおよび室温で詰め込んだ。全ての場合に、前記内容物質は、4週間の貯蔵時間後にペースト状になり、および静的混合機上への搬出後に予想された時間で硬化した。本発明による調製物は、重要でより良好な機械的性質を示した。"